FR 2963001 A1 20120127 FR 1055926 A 20100721 La présente invention a pour objet un nouveau clinker sulfo-bélitique dopé en fer, un procédé de préparation de ce clinker, ainsi que l'utilisation du clinker pour la préparation de liant hydraulique et, par la suite, de coulis, béton ou mortier. La fabrication des liants hydrauliques, et notamment celle des ciments, consiste essentiellement en une calcination d'un mélange de matières premières judicieusement choisies et dosées, aussi désigné par le terme de « cru ». La cuisson de ce cru donne un produit intermédiaire, le clinker, qui broyé avec d'éventuels ajouts minéraux donnera du ciment. Le type de ciment fabriqué dépend de la nature et des proportions des matières premières ainsi que du procédé de cuisson. On distingue plusieurs types de ciments : les ciments Portland (qui représentent la très grande majorité des ciments produits dans le monde), les ciments alumineux (ou d'aluminate de calcium), les ciments prompts naturels, les ciments sulfo-alumineux, les ciments sulfo-bélitiques et d'autres variétés intermédiaires. Comme ces familles ne sont pas totalement disjointes, il est préférable de les décrire par leurs constituants chimiques et minéralogiques. Les ciments les plus répandus sont les ciments Portland. Les ciments Portland sont obtenus à partir de clinker Portland, obtenus après clinkérisation à une température de l'ordre de 1450°C d'un cru riche en carbonate de calcium dans un four. La préparation de tels ciments présentent le désavantage de dégager beaucoup de CO2. L'industrie du ciment est donc aujourd'hui à la recherche d'une alternative valable au ciment Portland, c'est-à-dire des ciments présentant au moins les même caractéristiques de résistance et de qualité que les ciments Portland, mais qui, lors de leur production, dégageraient moins de CO2. A ce titre, ces dernières années, les recherches se sont orientées vers les ciments dits sulfo-alumineux et sulfo-bélitiques, qui dégagent moins de CO2 que les ciments Portland lors de leur production. Le clinker étant le résultat d'une calcination à haute température, les éléments sont essentiellement présents sous forme d'oxydes. Les clinkers permettant la préparation de ciments sulfo-alumineux ou de ciments sulfo-bélitiques se rapportent à un procédé de fabrication d'un clinker à partir d'un cru constitué par un mélange comprenant les composés CaCO3, Al2O3, et/ou Al(OH)3 CaSO4, SiO2, Fe2O3 et/ou un produit contenant 25 de la silice ou des silicates tels que l'argile, tous ces composés étant présents sous forme anhydre ou hydratée, individuellement ou en combinaison. Le cru peut être préparé avec toutes matières minérales naturelles ou synthétiques capables d'apporter du calcium, du silicium, du soufre, du fer et de l'aluminium. Dans le cadre de ces recherches, de nombreux clinkers sulfoalumineux ont été décrits. On peut par exemple citer la demande de brevet internationale WO-A-2006/018569 décrivant des clinkers sulfoalumineux bélitiques comprenant 5 à 25% de phase aluminoferrite calcique d'une composition correspondant à la formule générale C2AF(1_x), avec x compris entre 0,2 et 0,8 ; 15 à 35% de phase sulfoaluminate de calcium « yee' limite » (C4A3$) ; 40 à 75% de bélite (C2S) ; et de 0,01 à 10% d'une ou plusieurs phases mineures. Comme mentionné dans cette demande de brevet, de tels clinkers contiennent, en comparaison avec la phase alite (C3S), la principale composante des ciments Portland, une quantité plus élevée de phase bélite (C2S), ce qui est tout à fait bénéfique, puisque cela conduit à la réduction des émissions industrielles de CO2 et de la consommation énergétique. D'autre part, la bélite contribue au développement de la résistance à long terme du ciment sulfo-alumineux bélitique. Cependant, la plupart de clinkers décrits dans cette demande de brevet contiennent du bore, ce qui présente un désavantage économique notable compte-tenu du prix et de la rareté de ce constituant. D'autre part, les clinkers décrits dans la demande de brevet internationale WO-A-2006/018569 ne font pas mention de la présence d'une phase sulfoaluminate de calcium dopé en fer qui permet une amélioration de la prise et de la résistance mécanique à la compression à court, moyen et long terme du ciment préparé à partir du clinker. Jusqu'à présent, les problématiques de collage des matériaux aux parois du four au moment de la cuisson des crus, principalement dus à la présence de fer dans les crus utilisés pour la préparation, ont empêché le développement des clinkers sulfoalumineux riches en fer. 30 L'utilisation d'alkanolamines telles que par exemple la diéthanolamine et la triéthanolamine comme accélérateurs afin de raccourcir le temps de prise et d'augmenter les résistances mécaniques à la compression mesurées à 1 jour est parfaitement connue pour les bétons contenant du ciment Portland. La demande de brevet internationale WO- 35 A-2009/118652 décrit l'adjonction de composés alkanolamines aux clinkers sulfoalumineux bélitiques décrits dans la demande de brevet internationale WO-A-2006/018569 afin d'améliorer les propriétés mécaniques à la compression à long terme (plus de 30 jours), préférentiellement à plus de 60 jours, et plus préférentiellement à plus de 90 jours, du ciment préparé à partir du clinker. Cependant, dans ce cas l'usage d'alkanolamine ne fait qu'améliorer artificiellement les performances intrinsèques faibles d'un clinker donné, tandis qu'une minéralogie adaptée du clinker obtenue à partir d'un choix judicieux de la nature et proportion des matières premières utilisées pour la cuisson permet l'obtention de propriétés mécaniques satisfaisantes sans avoir recours à un tel additif organique. I1 y a donc un besoin de trouver de nouveaux clinkers pouvant être préparés à des températures largement inférieures à 1425°C, réduisant ainsi fortement les émissions de CO2 lors de leur préparation comparé au clinkers dits « Portland » tout en maintenant voire en améliorant les propriétés des ciments et bétons préparés à partir de ces clinkers en comparaison de ceux préparés à partir d'un clinker Portland. Il a maintenant été trouvé de façon toute à fait surprenant que le dopage en fer de certains clinkers sulfo-bélitique préparés dans des conditions de cuisson spécifiques permettait de résoudre ces différentes problématiques, sans pour autant que l'on observe des phénomènes de collage lors de la cuisson des crus. De plus, ces clinkers ne nécessitent pas la présence de bore ni l'adjonction d'additifs pour améliorer la qualité des ciments et bétons préparés. Il a en effet été observé, de façon toute à fait surprenante, que de tels clinkers préparés selon le procédé de l'invention permettaient la préparation de ciments présentant une réactivité hydraulique et une résistance accrue en comparaison des ciments préparés à partir des clinkers décrits dans la demande de brevet internationale WO 2006/018569, tout en permettant de réduire les émissions de CO2 de près de 35% lors de leur préparation en comparaison de clinkers de type Portland. La présente invention a donc tout d'abord pour objet un clinker sulfo-bélitique comprenant comme composition phasique, par rapport au poids total du clinker : - de 5 à 50 % de phase sulfoaluminate de calcium dopé en fer correspondant à la formule C4AXFy$z avec x variant de 2 à 3, y variant de 0 à 0.5 et z variant de 0.8 à 1.2 ; - de 0 à 25 % de phase aluminoferrite calcique d'une composition correspondant à la formule générale C6AX'Fy', avec x' variant de 0 à 1.5 et y' variant de 0.5 à 3 ; et - de 30 à 70% de bélite C2S. Le clinker selon la présente invention permet la préparation de ciments présentant une réactivité hydraulique et une résistance accrue en comparaison des ciments décrits dans l'art antérieur et les ciments Portland. De plus, le clinker selon la présente invention peut être préparé à des températures ne dépassant pas 1350°C, ce qui limite d'une part les émissions de CO2 et d'autre part la destruction de phase sulfoaluminate de calcium dopé en fer. Enfin, les clinkers selon l'invention peuvent être préparés à partir de crus ayant une teneur en fer élevée sans pour autant observer d'augmentation des phénomènes de collage. Cette caractéristique des clinkers selon la présente invention permet l'utilisation d'une gamme plus large de matériaux pour le préparer, tels que par exemple de la bauxite riche en fer. Dans le cadre de la présente invention, les notations suivantes sont adoptées pour désigner les composants minéralogiques du ciment : - C représente CaO ; - A représente Al2O3 ; - F représente Fe2O3 ; - S représente SiO2 ; et - $ représente SO3. Ainsi, par exemple, la phase aluminoferrite calcique d'une composition correspondant à la formule générale C6AX'Fy' correspond en réalité à une phase (CaO)6.(Al2O3)X'(Fe2O3)y De plus, dans le cadre de la présente invention, les proportions exprimées en % correspondent à des pourcentages massiques par rapport au poids total de l'entité (clinker ou liant hydraulique) considérée. De préférence, la présente invention a pour objet un clinker sulfo-bélitique dans lequel les caractéristiques suivantes sont choisies seules ou en combinaison : - le clinker contient de 10 à 50% de phase sulfoaluminate de calcium dopé en fer C4AXFy$Z; - le clinker contient de 0 à 20% de phase aluminoferrite calcique C6AX'Fy' ; 35 - x' varie de 0.65 à 1.3 et y' varie de 1.5 à 2.5 ; - le clinker contient de 30 à 70% de phase bélite C2S ; - la phase aluminoferrite calcique ci-dessus nommée contient de l'alumine et du fer avec x' variant de 0.65 à 1.3 et y' variant de 1.5 à 2.5 ; et/ou - la phase sulfoaluminate de calcium contient de l'alumine, du fer et du soufre avec x variant de 2.05 à 3, y variant de 0 à 0.5, et z variant de 0.8 à 1.5. Préférentiellement, les clinkers selon l'invention sont totalement exempts de bore additionné de manière intentionnelle D'autres phases minoritaires peuvent apparaître dans la constitution du clinker. Ces phases mineures peuvent être constituées de la chaux libre CaOl, de l'anhydrite C$, de la Géhlénite C2AS, de la Mayenite C12A7, de la Périclase MgO, de la Perovskite CT, C3FT, C4FT2. De façon préférée, le clinker selon l'invention contient : - moins de 3% de CaOl, de préférence moins de 1% de CaOl ; - moins de 5% de C$, de préférence moins de 2% de C$ ; et/ou - moins de 10% de C2AS, de préférence moins de 5% de C2AS. Le clinker selon la présente invention doit être préparé dans des conditions précises afin d'éviter tout phénomène de collage au cours de la cuisson. Ainsi, la présente invention a également pour objet un procédé de préparation d'un clinker tel que décrit précédemment, comprenant les étapes suivantes : 1) préparation d'un cru à partir des matières premières suivantes : - de 0.1 à 27% de bauxite, marnes, boues rouges et/ou de toutes autres roches sédimentaires, métamorphiques ou magmatiques ou dérivés minéraux de l'industrie à forte teneur en aluminium ; - de 0.1 à 7% de gypse, borogypse, phosphogypse, desulfogypse, anhydrite et/ou hémihydrate ; - de 0.1 à 65% de calcaire et/ou de toutes autres roches sédimentaires, métamorphiques ou magmatiques ou dérivés minéraux de l'industrie à forte teneur en calcium ; - de 0.1 à 12% de quartz, silice, silice expansée, fumée de silice ou de toutes autres roches sédimentaires, métamorphiques ou magmatiques ou dérivés minéraux de l'industrie à forte teneur en silicium ; et - de 0.1 à 12% d'oxyde de fer et/ou sulfate de fer et/ou sulfures de fer et/ou toutes matières minérales naturelles ou synthétiques riches en fer et/ou en soufre ; 2) mélange (éventuellement par co-broyage) des matières premières, 3) cuisson du mélange des matières premières à une température T2 allant de 1150°C à 1300°C selon les étapes suivantes : a) passage de la température ambiante à une température allant de 800°C à 1200°C sur une période de temps tl allant de 20 à 500 minutes, b) montée en température jusqu'à la température finale souhaitée T2, sur une période de temps t2 allant de 15 à 60 minutes, c) maintien de la température à T2, sur une période de temps t3 allant de 0 à 60 minutes, d) diminution de la température de T2 à T3, T3 étant supérieure ou égale à 1100°C, sur une période de temps t4 allant de 0 à 15 minutes, e) trempe et refroidissement rapide du clinker jusqu'à la température ambiante, sur une période de temps t5 allant de 5 à 60 minutes. Pour plus de clarté, le profil de température suivi pour procéder à la cuisson du cru selon le procédé de l'invention est illustré par la Figure 1. De préférence, l'étape de cuisson du procédé selon la présente invention est conduite à une température T2 allant de 1250°C à 1290 °C. De façon préférée, l'étape de cuisson du procédé selon la présente invention est conduite à une température T2, dans les conditions suivantes : a) passage de la température ambiante à 1000°C sur une période de temps tl allant de 90 min à 420 minutes, b) montée en température jusqu'à la température finale souhaitée T2, sur une période de temps t2 allant de 25 à 45 minutes, c) maintien de la température à T2, sur une période de temps t3 allant de 0 et 30 minutes, d) diminution de la température de T2 à 1200°C, sur une période de temps t4 allant de 5 à l 0 minutes, e) trempe et refroidissement rapide du clinker jusqu'à la température ambiante en 10 minutes. Le clinker selon la présente invention peut être préparé à partir de différentes matières premières telles que les boues rouges, la bauxite, le calcaire, les marnes, le gypse ou toute autre source de sulfate de calcium, la silice, les oxydes de fer, les sulfate de fer et les sulfures de fer naturels ou leurs sous-produits respectifs, et toutes matières minérales capable d'apporter CaO, Al2O3, F e203, SiO2 et SO3 en quantités adéquates ou en mélanges. La qualité de la cuisson, et notamment les respects en tout point d'une atmosphère oxydante et des températures maximum de 1350°C, est fondamentale. La préparation des clinkers selon l'invention se fera donc dans un four permettant le respect de ces conditions. A titre d'exemple de fours appropriés pour préparer les clinkers selon la présente invention, on peut citer le four décrit dans la demande de brevet internationale publiée sous le numéro WO-A-2009/122065. Le four décrit dans cette demande de brevet est particulièrement approprié pour la préparation de clinkers selon l'invention car il contribue à respecter le profil thermique précédemment décrit. Le clinker selon la présente invention peut être utilisé pour préparer un liant hydraulique, par exemple du ciment, par broyage et éventuel ajout de gypse, d'anhydrite ou d' hémihydrate. La présente invention concerne donc également un liant hydraulique comprenant un clinker tel que décrit précédemment sous forme broyé. Préférentiellement, le liant hydraulique selon la présente invention comprend également un ajout de gypse, d'anhydrite ou d'hémihydrate, dans des proportions pouvant aller jusqu'à 20%. Le liant hydraulique selon la présente invention peut également comprendre des ajouts du même type que ceux utilisés pour le ciment Portland tels que par exemple le calcaire, les pouzzolanes naturelles et artificielles, le laitier de haut fourneau, les cendres volantes de foyers au charbon et les fumées de silice. Cet ajout est réalisé par mélange avant ou après le broyage des constituants, par mélange des poudres ou par co-broyage. La prise du liant est alors la résultante de l'activation des ajouts par le clinker, en conséquence l'économie de CO2 par rapport à un ciment de type CEM I (suivant la norme EN 197-1) peut être considérable, allant jusqu'à 90% de réduction des émissions de CO2 selon la teneur en ajout. Enfin, la présente invention concerne également les différents produits préparés à partir du liant décrit précédemment, en particulier les coulis, les bétons et les mortiers. Ainsi, la présente invention a également pour objet un coulis, un béton ou un mortier comprenant le liant hydraulique tel que décrit précédemment. 5 La présente invention peut être illustrée de façon non limitative par les exemples suivants. Exemple 1 Un cru a été réalisé avec les matières premières dont les analyses chimiques sont rapportées dans le tableau suivant : Eléments Bauxite Gypse Calcaire Silice Sulfate Oxyde de Fer de Fer SiO2 (en %) 6.39 0.41 0.19 98.25 Al203 (en %) 53.36 0.21 0.06 0.32 CaO (en %) 0.76 31.51 54.65 0.12 MgO (en %) 0.04 0.02 0.74 0.09 Fe203 (en %) 9.33 0.06 0.3 0 28.74 100 TiO2 (en %) 2.65 0.05 0.01 0 K20 (en %) 0.01 0.04 0.04 0 Na2O (en %) 0 0.02 0 0.67 P205 (en %) 0.06 0.72 0.02 0 Mn203 (en %) 0 0 0.01 0 S03 (en %) 0.18 44.64 0.06 0 28.83 Autres non 0.01 1.17 0.074 0 volatils (en %) Perte au feu 26.51 20.32 43.28 0.19 42.44 (en %) Total 99.31 99.17 99.43 99.65 100 100 10 On entend par perte au feu la perte de masse constatée après cuisson à 950°C. Bauxite : Bauxite Weipa origine Australie. Gypse : sous produit industriel issu de la fabrication d'acide phosphorique. 15 Sulfate de fer technique ou industriel.5 Sulfure de fer issu de l'extraction minière, de formule FeS2 contenant de 44 à 48% de Fe. Un mélange intime a été effectué dans les proportions suivantes (tout passant à 100 µm) : Bauxite Gypse Calcaire Silice Sulfure de fer Oxyde de fer % 22.11 2.36 60.56 8.19 2.36 4.42 Les chimies prévisionnelles et réellement obtenus du cru et du clinker sont données ci-dessous. Eléments Chimie Chimie réelle Chimie Chimie prévisionnelle du cru prévisionnelle du réelle du du cru clinker clinker SiO2 (en %) 9.59 10.05 13.84 14.16 Al2O3 (en %) 11.87 12.16 17.14 17.63 CaO (en %) 34.02 33.87 49.12 48.63 MgO (en %) 0.47 0.49 0.67 0.74 Fe2O3 (en %) 8.24 7.96 11.89 11.35 TiO2 (en %) 0.59 0.60 0.86 0.99 K2O (en %) 0.03 0.03 0.04 0.06 Na2O (en %) 0.06 0.06 0.08 0.03 P2O5 (en %) 0.04 0.06 0.06 0.07 Mn2O3 0.01 0.02 0.01 0.02 (en %) SO3 (en %) 4.28 4.55 6.17 5.64 Autres non 0.07 0.06 0.11 0.08 volatils (en %) Perte au feu 30.21 29.9 0 0.59 (en %) Total 99.46 99.81 100 99.99 Io Une cuisson dans un four à passage tel que celui décrit dans la demande de brevet WOA-2009/122065, à été réalisée à 1280°C pendant 20 minutes. Le mélange cru est introduit dans la tour de préchauffage et chauffé depuis la température 5 ambiante jusqu'à 1050°C en 410 minutes au fur et à mesure de sa descente dans la tour, par les gaz remontant à contre-courant dans celle-ci. La matière est ensuite admise dans la section horizontale du four à passage via un extracteur, et amenée jusqu'à la zone de clinkérisation (1280°C) sur une période de 30 10 minutes et la température est maintenue pendant 20 minutes. En sortie de la zone de clinkérisation, la température diminue jusqu'à 1200°C sur une période de 6 minutes. 15 Enfin, le clinker est envoyé dans le refroidisseur où il subit une trempe rapide pour atteindre la température ambiante en 10 minutes. Les phases cristallographiques obtenues sont les suivantes : Composition minéralogique % C4AXFy$Z 40.48 avec x=2.34, y=0.27 et z=1.03 C6AX'Fy' 10.68 avec x'=l et y'=2.09 C2S a'h 11.27 C2S (3 28.98 Autres phases 8.59 20 Io Exemple 2 En utilisant les matières premières identiques à celles mentionnées dans l'exemple 1, un mélange intime a été effectué dans les proportions suivantes (tout passant à 100 µm) : Bauxite Gypse Calcaire Silice Sulfate de fer Oxyde de fer % 21.11 5.46 56.0 7.82 5.46 4.17 Les chimies prévisionnelles et réellement obtenus du cru et du clinker sont données ci-dessous. Eléments Chimie Chimie réelle Chimie Chimie prévisionnelle du cru prévisionnelle du réelle du du cru clinker clinker SiO2 (en %) 9.16 9.61 13.83 14.33 Al2O3 (en %) 11.33 11.52 17.12 17.1 CaO (en %) 32.49 32.8 49.09 48.88 MgO (en %) 0.43 0.41 0.65 0.61 Fe2O3 (en %) 7.87 7.81 11.9 11.6 TiO2 (en %) 0.57 0.64 0.86 0.95 K2O (en %) 0.03 0.01 0.04 0.01 Na2O (en %) 0.05 0.01 0.08 0.01 P2O5 (en %) 0.06 0.06 0.09 0.09 Mn2O3 0.01 0 0.01 0.02 (en %) SO3 (en %) 4.08 4.35 6.17 5.89 Autres non 0.11 0.11 0.16 0.17 volatils (en %) Perte au feu 33.27 32.38 0.5 (en %) Total 99.46 99.71 100 100.16 11 Une cuisson dans un four à passage à été réalisée selon les modalités de l'exemple 1. io Les phases cristallographiques obtenues sont les suivantes : Composition minéralogique % C4AXFy$Z 37.74 avec x=2.34, y=0.31 et z=1.08 C6AX'Fy' 11.43 avec x'=1.12 et y'=2.11 C2S a'h 14.75 C2S (3 25.67 Autres phases 10.41 Exemple 3 En utilisant les matières premières identiques à celles mentionnées dans l'exemple 1, un mélange intime a été effectué dans les proportions suivantes (tout passant à 100 µm) : Bauxite Gypse Calcaire Silice Sulfate de fer Oxyde de fer % 21.62 9.21 55.3 8.01 0 5.86 Les chimies prévisionnelles et réellement obtenus du cru et du clinker sont données ci-dessous. Eléments Chimie Chimie réelle Chimie Chimie prévisionnelle du cru prévisionnelle du réelle du du cru clinker clinker SiO2 (en %) 9.39 9.65 13.83 14.05 Al2O3 (en %) 11.61 11.74 17.11 17.09 CaO (en %) 33.3 33.42 49.06 48.48 MgO (en %) 0.43 0.22 0.63 0.33 Fe2O3 (en %) 8.05 7.96 11.86 11.51 TiO2 (en %) 0.58 0.65 0.86 0.94 K2O (en %) 0.03 0.01 0.04 0.06 Na2O (en %) 0.06 0.02 0.08 0.03 P2O5 (en %) 0.09 0.09 0.13 0.13 Mn2O3 0.01 0 0.01 0.04 (en %) SO3 (en %) 4.19 4.36 6.17 5.8 Autres non 0.15 0.17 0.22 0.25 volatils (en %) Perte au feu 31.55 31.34 0.6 (en %) Total 99.43 99.63 100 99.31 Une cuisson dans un four à passage à été réalisée selon les modalités de l'exemple 1. io Les phases cristallographiques obtenues sont les suivantes : Composition minéralogique % C4AXFy$Z 38.84 avec x=2.41, y=0.32 et z=1.08 C6AX'Fy' 14.32 avec x'=1.2 et y'=2.19 C2S a'h 11.45 C2S (3 29.58 Autres phases 5.81 Exemple 4 En utilisant les matières premières identiques à celles mentionnées dans l'exemple 1, un mélange intime a été effectué dans les proportions suivantes (tout passant à 100 µm) : Bauxite Gypse Calcaire Silice Sulfure de fer Oxyde de fer % 26.08 6.52 56.98 9.13 1.3 0 Les chimies prévisionnelles et réellement obtenus du cru et du clinker sont données ci-dessous. Eléments Chimie Chimie réelle Chimie Chimie prévisionnelle du cru prévisionnelle du réelle du du cru clinker clinker SiO2 (en %) 10.77 11.08 15.89 16.23 Al2O3 (en %) 13.99 14.11 20.64 20.71 CaO (en %) 33.4 33.51 49.27 49.09 MgO (en %) 0.44 0.44 0.65 0.64 Fe2O3 (en %) 3.47 3.44 5.12 5.05 TiO2 (en %) 0.7 0.78 1.03 1.13 K2O (en %) 0.03 0.01 0.04 0.06 Na2O (en %) 0.06 0.02 0.09 0.03 P2O5 (en %) 0.07 0.07 0.11 0.1 Mn2O3 0.01 0 0.01 0 (en %) SO3 (en %) 4.73 4.91 6.97 6.65 Autres non 0.12 0.13 0.18 0.19 volatils (en %) 0.48 Perte au feu 31.61 31.56 (en %) Total 99.4 100.06 100 100.36 Une cuisson dans un four à passage à été réalisée selon les modalités de l'exemple 1. Les phases cristallographiques obtenues sont les suivantes : Composition minéralogique % C4AXFy$Z 46.94 avec x=2.45, y=0.28 et z=1.09 C6AX'Fy' 0 C2S a'h 18.31 C2S (3 25.24 Autres phases 9.51 15 30 REVENDICATIONS1. Clinker sulfo-bélitique comprenant comme composition phasique, par rapport au poids total du clinker : - de 5 à 50 % de phase sulfo aluminate de calcium dopé en fer correspondant à la formule C4AXFy$z avec x variant de 2 à 3, y variant de 0 à 0.5 et z variant de 0.8 à 1.2 , - de 0 à 25 % de phase aluminoferrite calcique d'une composition correspondant à 10 la formule générale C6AX'Fy', avec x' variant de 0 à 1.5 et y' variant de 0.5 à 3 ; et - de 30 à 70% de bélite C2S. 2. Clinker selon la revendication 1, caractérisé en ce qu'il contient de 10 à 50% de phase sulfoaluminate de calcium dopé en fer C4AXFy$z 3. Clinker selon la revendication 1 ou 2, caractérisé en ce qu'il contient de 0 à 20% de phase aluminoferrite calcique C6AX'Fy'. 4. Clinker selon l'une des revendications 1 à 3, caractérisé en que x' varie de 0.65 à 20 1.3 et y' varie de 1.5 à 2.5 5. Clinker selon l'une des revendications 1 à 4, caractérisé en ce qu'il contient de 30 à 70% de phase bélite C2S. 25 6. Clinker selon l'une des revendications 1 à 5, caractérisé en ce que qu'il est totalement exempt de bore additionné de manière intentionnelle. 7. Clinker selon l'une des revendications 1 à 6, caractérisé en ce que qu'il contient moins de 3% de CaOl. 8. Clinker selon l'une des revendications 1 à 7, caractérisé en ce que qu'il contient moins de 5% de C. 9. Clinker selon l'une des revendications 1 à 8, caractérisé en ce que qu'il contient 35 moins de 10% de C2AS. 10. Procédé de préparation d'un clinker selon l'une des revendications 1 à 9 comprenant les étapes suivantes : 1) préparation d'un cru à partir des matières premières suivantes : - de 0.1 à 27% de bauxite, marnes, boues rouges ou de toutes autres roches sédimentaires, métamorphiques ou magmatiques ou dérivés minéraux de l'industrie à forte teneur en aluminium ; - de 0.1 à 7% de gypse, borogypse, phosphogypse, desulfogypse, anhydrite ou hémihydrate ; - de 0.1 à 65% de calcaire ou de toutes autres roches sédimentaires, métamorphiques ou magmatiques ou dérivés minéraux de l'industrie à forte teneur en calcium ; - de 0.1 à 12% de quartz, silice, silice expansée, fumée de silice ou de toutes autres roches sédimentaires, métamorphiques ou magmatiques ou dérivés minéraux de l'industrie à forte teneur en silicium ; et - de 0.1 à 12% d'oxyde de fer et/ou sulfate de fer et/ou sulfures de fer et/ou toutes matières minérales naturelles ou synthétiques riches en fer et/ou en soufre ; 2) mélange (éventuellement par co-broyage) des matières premières, 3) cuisson du mélange des matières premières à une température T2 allant de 1150°C à 1300°C selon les étapes suivantes : a) passage de la température ambiante à une température allant de 800°C à 1200°C sur une période de temps tl allant de 20 à 500 minutes, b) montée en température jusqu'à la température finale souhaitée T2, sur une période de temps t2 allant de 15 à 60 minutes, c) maintien de la température à T2, sur une période de temps t3 allant de 0 à 60 minutes, d) diminution de la température de T2 à T3, T3 étant supérieure ou égale à 1100°C, sur une période de temps t4 allant de 0 à 15 minutes, e) trempe et refroidissement rapide du clinker jusqu'à la température ambiante, sur une période de temps t5 allant de 5 à 60 minutes. 11. Procédé selon la revendication 10, caractérisé en ce que la cuisson du clinker est effectuée à une température T2 allant de 1250°C à 1290 °C. 5 12. Liant hydraulique comprenant un clinker selon l'une quelconque des revendications 1 à 9. 13. Coulis comprenant un liant hydraulique selon la revendication 12. 14. Béton comprenant un liant hydraulique selon la revendication 12. 15. Mortier comprenant un liant hydraulique selon la revendication 12.